(57)【要約】【課題】接合されるべき電極どうしの接合強度が大きく、信頼性の高い接合を実現することが可能な電極接合方法および電極接合構造を提供する。【解決手段】一方側電極３と他方側電極１３の間の所定領域に、粒径ピークが０．１〜５．０μｍで、分散剤を表面に有していない銅粒子と、銅粒子の焼結温度で還元性を奏する有機化合物とを含む銅粒子ペーストを配置し、銅粒子ペーストを配置した領域と隣り合う領域にはんだ材料を配置して、銅粒子ペーストとはんだ材料を熱処理して、銅粒子焼結体２１と、はんだが溶融、凝固してなるはんだ接合体３１を形成し、銅粒子焼結体２１とはんだ接合体３１とにより、一方側電極３と他方側電極１３とを接合する。  また、はんだ接合体を、環状の銅粒子焼結体の内側領域に位置させる。  また、一方側電極と他方側電極とを、銅粒子焼結体と、樹脂接合体により、接合する。【選択図】図１
2016012633.tif 000002
【特許請求の範囲】
【請求項１】
互いに対向する一方側電極と他方側電極とを接合するための電極接合方法であって、
前記一方側電極と前記他方側電極の間の所定領域に、粒径ピークが０．１〜５．０μｍの範囲にあり、かつ凝集を抑制する分散剤を表面に有していない銅粒子と、前記銅粒子の焼結温度で還元性を奏する有機化合物とを含む銅粒子ペーストを配置するとともに、
前記銅粒子ペーストを配置した前記所定領域と隣り合う領域にはんだ材料を配置し、
前記銅粒子ペーストと前記はんだ材料を熱処理することにより、前記銅粒子ペースト中の銅粒子が焼結してなる銅粒子焼結体と、前記はんだ材料中のはんだが溶融、凝固してなるはんだ接合体を形成し、
前記銅粒子焼結体と前記はんだ接合体とにより、前記一方側電極と前記他方側電極とを接合すること
を特徴とする電極接合方法。
【請求項２】
前記はんだ材料中のはんだの融点よりも低い温度で焼結する銅粒子を含む前記銅粒子ペーストを、前記一方側電極および前記他方側電極の互いに対向する面に直交する方向からみた場合に環状となるように配設するとともに、前記はんだ材料を、環状に配設された前記銅粒子ペーストの内側領域に位置するように配設し、熱処理することにより形成される環状の銅粒子焼結体の内側領域に前記はんだ接合体を位置させるように構成されていることを特徴とする請求項１記載の電極接合方法。
【請求項３】
前記銅粒子ペーストと前記はんだ材料の熱処理を１つの熱処理工程で行うことを特徴とする請求項１または２記載の電極接合方法。
【請求項４】
互いに対向する一方側電極と他方側電極とを接合するための電極接合方法であって、
前記一方側電極と前記他方側電極の間の所定領域に、粒径ピークが０．１〜５．０μｍの範囲にあり、かつ凝集を抑制する分散剤を表面に有していない銅粒子と、前記銅粒子の焼結温度で還元性を奏する有機化合物とを含む銅粒子ペーストを配置するとともに、前記銅粒子ペーストを配置した前記所定領域と隣り合う領域に、熱硬化性樹脂を主成分とする樹脂ペーストを配置し、
熱処理することにより、前記銅粒子ペースト中の銅粒子が焼結してなる銅粒子焼結体を形成するとともに、樹脂ペースト中の熱硬化性樹脂が硬化してなる樹脂接合体を形成し、
前記銅粒子焼結体と前記樹脂接合体とにより、前記一方側電極と前記他方側電極とを接合すること
を特徴とする電極接合方法。  
【請求項５】
互いに対向する一方側電極と他方側電極とを接合するための電極接合方法であって、
前記一方側電極と前記他方側電極の間の所定領域に、粒径ピークが０．１〜５．０μｍの範囲にあり、かつ凝集を抑制する分散剤を表面に有していない銅粒子と、前記銅粒子の焼結温度で還元性を奏する有機化合物とを含む銅粒子ペーストを配置し、熱処理することにより、前記銅粒子ペースト中の銅粒子が焼結してなる銅粒子焼結体を形成した後、
前記銅粒子焼結体と隣り合う領域に、熱硬化性樹脂を主成分とする樹脂ペーストを配置し、熱処理することにより、樹脂ペースト中の熱硬化性樹脂が硬化してなる樹脂接合体を形成し、
前記銅粒子焼結体と前記樹脂接合体とにより、前記一方側電極と前記他方側電極とを接合すること
を特徴とする電極接合方法。  
【請求項６】
前記樹脂ペーストとして、導電成分を含む樹脂ペーストを用いることを特徴とする請求項４または５記載の電極接合方法。
【請求項７】
前記銅粒子ペーストの熱処理を、不活性雰囲気下で、かつ、互いに対向する前記一方側電極と前記他方側電極とを相手側に向かって加圧することなく実施することを特徴とする請求項１〜６のいずれかに記載の電極接合方法。
【請求項８】
請求項１記載の電極接合方法により形成された、前記一方側電極と前記他方側電極との電極接合構造であって、
（ａ）前記銅粒子ペースト中の銅粒子が焼結してなる銅粒子焼結体と、
（ｂ）前記はんだ材料中のはんだが溶融、凝固してなるはんだ接合体と、
により前記一方側電極と前記他方側電極とが接合されていること
を特徴とする電極接合構造。
【請求項９】
前記一方側電極および前記他方側電極の互いに対向する面に直交する方向からみた場合に、前記はんだ接合体は、環状の前記銅粒子焼結体の内側領域に、前記銅粒子焼結体に取り囲まれるように位置していることを特徴とする請求項８記載の電極接合構造。
【請求項１０】
請求項４または５記載の電極接合方法により形成された、前記一方側電極と前記他方側電極との電極接合構造であって、
（ａ）前記銅粒子ペースト中の銅粒子が焼結してなる銅粒子焼結体と、
（ｂ）前記熱硬化性樹脂が硬化した樹脂接合体と、
により前記一方側電極と前記他方側電極とが接合されていること
を特徴とする電極接合構造。
【請求項１１】
前記樹脂接合体が導電性樹脂から形成されたものであることを特徴とする請求項１０記載の電極接合構造。
【発明の詳細な説明】
【技術分野】
【０００１】
本発明は電極接合方法および電極接合構造に関し、詳しくは、接合されるべき電極どうしの接合強度が大きく、信頼性の高い接合を実現するための電極接合方法および電極接合構造に関する。
【背景技術】
【０００２】
例えば、表面実装型の電子部品（以下、単に電子部品という）を回路基板上に実装するにあたって、導電性の接合材料を用いて電子部品が備える電極を、回路基板上に配設された実装用の電極に機械的、電気的に接続することが広く行われている。
【０００３】
このような電極の接合に用いられる接合材料として、特許文献１には、粒径１０００ｎｍ以下の銅ナノ粒子を含む液またはペーストであって、銅ナノ粒子の個数基準の粒径分布の粒径ピークが、粒径が１〜３５ｎｍの区間、および、粒径が３５ｎｍより大きく１０００ｎｍ以下の区間にそれぞれ一つ以上あり、銅ナノ粒子が、一次粒子と、一次粒子の融合体である二次粒子とを含む焼結性接合材料が提案されている。
【０００４】
さらに、特許文献１には、上述の焼結性接合材料に、分散剤（分散安定剤）を含ませることが開示されており、また、焼成工程において、還元雰囲気中で１００〜５００℃の焼結熱処理を施すこと、還元雰囲気として水素、ギ酸またはエタノールの雰囲気を用いることが開示されている。
【０００５】
特許文献１はその他にも、上記焼結性接合材料を用いて電子部品を接合する場合に、電子部品を接合する方向に加圧しながら焼結熱処理を施すこと、接合層は、多孔質構造を有し、かつ、接合強度が２５ＭＰａ以上であることなどが開示されている。
【先行技術文献】
【特許文献】
【０００６】
【特許文献１】特開２０１３−９１８３５号公報
【発明の概要】
【発明が解決しようとする課題】
【０００７】
しかしながら、電極どうしを上述のような焼結性接合材料を介して接合する際の接合領域（接合面積）が大きい場合、還元性雰囲気中で熱処理を実施しても、焼結性接合材料の内部にまで還元雰囲気ガスが供給されにくいため、内部領域の焼結が進みにくく、安定した焼結体の形成が困難であり、接合強度が低くなるという問題点がある。
【０００８】
また、焼結体からなる接合層（焼結体層）は、多孔質構造であるため、最密充填されたいわゆるバルク構造のものに比べると機械的強度が低く、また、バルク構造のものに比べて脆いために脆性的な破壊を示し、圧縮方向の強度に比べて引張方向の強度が小さくなる傾向がある。
【０００９】
また、分散剤を含ませるようにした場合、焼成時に体積収縮を引き起こし、空隙を形成しやすいため、接合強度を低下させるという問題点がある。
【００１０】
本発明は、上記課題を解決するものであり、接合されるべき電極どうしの接合強度が大きく、信頼性の高い接合を実現することが可能な電極接合方法および電極接合構造を提供することを目的とする。
【課題を解決するための手段】
【００１１】
上記課題を解決するため、本願第１の発明の電極接合方法は、
互いに対向する一方側電極と他方側電極とを接合するための電極接合方法であって、
前記一方側電極と前記他方側電極の間の所定領域に、粒径ピークが０．１〜５．０μｍの範囲にあり、かつ凝集を抑制する分散剤を表面に有していない銅粒子と、前記銅粒子の焼結温度で還元性を奏する有機化合物とを含む銅粒子ペーストを配置するとともに、
前記銅粒子ペーストを配置した前記所定領域と隣り合う領域にはんだ材料を配置し、
前記銅粒子ペーストと前記はんだ材料を熱処理することにより、前記銅粒子ペースト中の銅粒子が焼結してなる銅粒子焼結体と、前記はんだ材料中のはんだが溶融、凝固してなるはんだ接合体を形成し、
前記銅粒子焼結体と前記はんだ接合体とにより、前記一方側電極と前記他方側電極とを接合すること
を特徴としている。
【００１２】
本願第１の発明の電極接合方法においては、前記はんだ材料中のはんだの融点よりも低い温度で焼結する銅粒子を含む前記銅粒子ペーストを、前記一方側電極および前記他方側電極の互いに対向する面に直交する方向からみた場合に環状となるように配設するとともに、前記はんだ材料を、環状に配設された前記銅粒子ペーストの内側領域に位置するように配設し、熱処理することにより形成される環状の銅粒子焼結体の内側領域に前記はんだ接合体を位置させるように構成されていることが好ましい。
【００１３】
はんだ材料中のはんだの融点よりも低い温度で焼結する銅粒子を含む銅粒子ペーストを環状に配設し、その内側領域に位置するようにはんだ材料を配設し、熱処理することにより、はんだ接合体が環状の銅粒子焼結体の内側領域に保持された構成が確実に得られることになり、接合工程の終了後に、例えば他の工程で用いられたはんだが接合部に流入した場合にも、接合部を構成するはんだ接合体が、流入したはんだに接触することはなく、接合部を構成するはんだ接合体が再び溶融することを防止することが可能になり、高い接合信頼性を確保することができる。
【００１４】
また、前記銅粒子ペーストと前記はんだ材料の熱処理を１つの熱処理工程で行うことが好ましい。
【００１５】
１つの熱処理工程で、銅粒子接合体とはんだ接合体を形成することができるため、プロセス時間を短縮することが可能になる。
なお、１つの熱処理工程で、銅粒子接合体とはんだ接合体を形成するにあたっては、熱処理工程内で、銅粒子ペーストを焼結させる際の温度と、はんだ材料を溶融、凝固させて接合する際の温度を異ならせることも可能であり、また、温度を異ならせることなく一定の温度で熱処理を行うように構成することも可能である。
【００１６】
また、本願第２の発明の電極接合方法は、
互いに対向する一方側電極と他方側電極とを接合するための電極接合方法であって、
前記一方側電極と前記他方側電極の間の所定領域に、粒径ピークが０．１〜５．０μｍの範囲にあり、かつ凝集を抑制する分散剤を表面に有していない銅粒子と、前記銅粒子の焼結温度で還元性を奏する有機化合物とを含む銅粒子ペーストを配置するとともに、前記銅粒子ペーストを配置した前記所定領域と隣り合う領域に、熱硬化性樹脂を主成分とする樹脂ペーストを配置し、
熱処理することにより、前記銅粒子ペースト中の銅粒子が焼結してなる銅粒子焼結体を形成するとともに、樹脂ペースト中の熱硬化性樹脂が硬化してなる樹脂接合体を形成し、
前記銅粒子焼結体と前記樹脂接合体とにより、前記一方側電極と前記他方側電極とを接合すること
を特徴としている。
【００１７】
また、本願第２の発明の電極接合方法は、
互いに対向する一方側電極と他方側電極とを接合するための電極接合方法であって、
前記一方側電極と前記他方側電極の間の所定領域に、粒径ピークが０．１〜５．０μｍの範囲にあり、かつ凝集を抑制する分散剤を表面に有していない銅粒子と、前記銅粒子の焼結温度で還元性を奏する有機化合物とを含む銅粒子ペーストを配置し、熱処理することにより、前記銅粒子ペースト中の銅粒子が焼結してなる銅粒子焼結体を形成した後、
前記銅粒子焼結体と隣り合う領域に、熱硬化性樹脂を主成分とする樹脂ペーストを配置し、熱処理することにより、樹脂ペースト中の熱硬化性樹脂が硬化してなる樹脂接合体を形成し、
前記銅粒子焼結体と前記樹脂接合体とにより、前記一方側電極と前記他方側電極とを接合すること
を特徴としている。
【００１８】
本願第２および第３の発明の電極接合方法においては、前記樹脂ペーストとして、導電成分を含む樹脂ペーストを用いることが好ましい。
【００１９】
樹脂ペーストとして、導電成分を含む樹脂ペーストを用いることにより、樹脂による機械的結合と、導電成分による電気的接続を同時に行うことができて好ましい。
【００２０】
また、本願第１〜第３の発明の電極接合方法においては、前記銅粒子ペーストの熱処理を、不活性雰囲気下で、かつ、互いに対向する前記一方側電極と前記他方側電極とを相手側に向かって加圧することなく実施することが可能である。
【００２１】
銅粒子ペーストの熱処理を、特別な還元性雰囲気ではなくて、単なる不活性雰囲気下で、かつ、互いに対向する一方側電極と前記他方側電極とを相手側に向かって加圧することなく実施するようにした場合にも、銅粒子の焼結温度で還元性を奏する有機化合物とを含む銅粒子ペーストが用いられていることから、内部領域まで確実に焼結が進むとともに、分散剤を含まない銅粒子ペーストが用いられていることから焼成時に体積収縮を引き起こしにくく、焼結体に空隙が形成されにくいため、信頼性の高い接合を実現することができる。
【００２２】
また、本願第４の発明の電極接合構造は、
本願第１の発明の電極接合方法（請求項１記載の電極接合方法）により形成された、前記一方側電極と前記他方側電極との電極接合構造であって、
（ａ）前記銅粒子ペースト中の銅粒子が焼結してなる銅粒子焼結体と、
（ｂ）前記はんだ材料中のはんだが溶融、凝固してなるはんだ接合体と
により前記一方側電極と前記他方側電極とが接合されていること
を特徴としている。
【００２３】
本願第４の発明の電極接合構造においては、前記一方側電極および前記他方側電極の互いに対向する面に直交する方向からみた場合に、前記はんだ接合体は、環状の前記銅粒子焼結体の内側領域に、前記銅粒子焼結体に取り囲まれるように位置していることが好ましい。
【００２４】
上記構成とすることにより、はんだ接合体が、環状の銅粒子焼結体の内側領域に位置することになり、接合後に、例えば、他の工程で接合部にはんだが流入した場合にも、接合部を構成するはんだ接合体が、流入したはんだに接触することはなく、接合部を構成するはんだ接合体が再溶融することを防止することが可能になり、高い接合信頼性を確保することができる。
【００２５】
また、本願第５の発明の電極接合構造は、
本願第２または３発明の電極接合方法（請求項４または５記載の電極接合方法）により形成された、前記一方側電極と前記他方側電極との電極接合構造であって、
（ａ）前記銅粒子ペースト中の銅粒子が焼結してなる銅粒子焼結体と、
（ｂ）前記熱硬化性樹脂が硬化した樹脂接合体と
により前記一方側電極と前記他方側電極とが接合されていること
を特徴としている。
【００２６】
本願第５の発明の電極接合構造においては、前記樹脂接合体が導電性樹脂から形成されたものであることが好ましい。
【００２７】
前記樹脂接合体が、導電性樹脂から形成されたものである場合、樹脂による機械的結合と、導電成分による電気的接続を同時に行うことができて好ましい。
【発明の効果】
【００２８】
本願第１の発明の電極接合方法（請求項１の電極接合方法）においては、一方側電極と他方側電極の間の所定領域に、粒径ピークが０．１〜５．０μｍで、分散剤を表面に有していない銅粒子と、銅粒子の焼結温度で還元性を奏する有機化合物とを含む銅粒子ペーストを配置するとともに、銅粒子ペーストを配置した領域と隣り合う領域にはんだ材料を配置して、銅粒子ペーストとはんだ材料を熱処理して、銅粒子焼結体と、はんだが溶融、凝固してなるはんだ接合体を形成し、銅粒子焼結体とはんだ接合体とにより、一方側電極と他方側電極とを接合するようにしているので、銅粒子焼結体により、電気的接続と機械的接続を得ることが可能になるとともに、はんだ接合体により、銅粒子焼結体の脆さなどの機械的特性を補って（例えば延性などを付与して）、接合部の脆弱性や、引張り応力に対する強度不足などの問題を解消することが可能になり、全体として、より信頼性の高い電極接合方法を提供することが可能になる。
【００２９】
また、本願第２の発明の電極接合方法（請求項４の電極接合方法）においては、一方側電極と他方側電極の間の所定領域に、粒径ピークが０．１〜５．０μｍの範囲にあり、かつ凝集を抑制する分散剤を表面に有していない銅粒子と、銅粒子の焼結温度で還元性を奏する有機化合物とを含む銅粒子ペーストを配置するとともに、銅粒子ペーストを配置した所定領域と隣り合う領域に、熱硬化性樹脂を主成分とする樹脂ペーストを配置し、熱処理することにより、銅粒子ペースト中の銅粒子が焼結してなる銅粒子焼結体を形成するとともに、樹脂ペースト中の熱硬化性樹脂が硬化してなる樹脂接合体を形成し、銅粒子焼結体と樹脂接合体とにより、一方側電極と他方側電極とを接合するようにしているので、銅粒子焼結体により、電気的接続と機械的接続を得るとともに、樹脂接合体により、銅粒子焼結体の脆さなどの機械的特性を補って、接合部の脆弱性や、引張り応力に対する強度不足などを改善するとともに、電気的接続の信頼性を向上させることが可能になり、全体として、より信頼性の高い電極接合方法を提供することが可能になる。
【００３０】
また、本願第３の発明の電極接合方法（請求項５の電極接合方法）のように、一方側電極と他方側電極の間の所定領域に、粒径ピークが０．１〜５．０μｍの範囲にあり、かつ凝集を抑制する分散剤を表面に有していない銅粒子と、銅粒子の焼結温度で還元性を奏する有機化合物とを含む銅粒子ペーストを配置し、熱処理することにより、銅粒子ペースト中の銅粒子が焼結してなる銅粒子焼結体を形成した後、銅粒子ペーストを配置した所定領域と隣り合う領域に、熱硬化性樹脂を主成分とする樹脂ペーストを配置し、熱処理することにより、樹脂ペースト中の熱硬化性樹脂が硬化してなる樹脂接合体を形成し、銅粒子焼結体と樹脂接合体とにより、一方側電極と他方側電極とを接合するようにした場合にも、銅粒子焼結体により、電気的接続と機械的接続を得るとともに、樹脂接合体により、銅粒子焼結体の脆さなどの機械的特性を補って、接合部の脆弱性や、引張り応力に対する強度不足などを改善するとともに、電気的接続の信頼性を向上させることが可能になり、全体として、より信頼性の高い電極接合方法を提供することが可能になる。
【００３１】
また、本願第４の発明の電極接合構造（請求項８の電極接合構造）は、本願第１の発明の電極接合方法により形成された電極接合構造であって、
（ａ）銅粒子ペースト中の銅粒子が焼結してなる銅粒子焼結体と、
（ｂ）はんだ材料中のはんだが溶融、凝固してなるはんだ接合体と
により一方側電極と他方側電極とが接合されているので、銅粒子焼結体により、電気的接続と機械的接続を得るとともに、はんだ接合体により、銅粒子焼結体の脆さなどの機械的特性を補って（例えば延性などを付与して）、接合部の脆弱性や、引張り応力に対する強度不足などを改善するとともに、電気的接続の信頼性を向上させることが可能になり、全体として、より信頼性の高い電極接合構造を提供することが可能になる。
【００３２】
また、本願第５の発明の電極接合構造（請求項１０の電極接合構造）は、本願第２または３の発明の電極接合方法により形成された、一方側電極と他方側電極との電極接合構造であって、
（ａ）銅粒子ペースト中の銅粒子が焼結してなる銅粒子焼結体と、
（ｂ）熱硬化性樹脂が硬化した樹脂接合体と
により一方側電極と他方側電極とが接合されているので、銅粒子焼結体により、電気的接続と機械的接続を得るとともに、樹脂接合体により、銅粒子焼結体の脆さなどの機械的特性を補って、接合部の脆弱性や、引張り応力に対する強度不足などを改善するとともに、電気的接続の信頼性を向上させることが可能になり、全体として、より信頼性の高い電極接合構造を提供することが可能になる。
【００３３】
なお、本発明において用いられる上記の銅粒子ペーストを構成する銅粒子は、粒度分布の粒径ピークが０．１〜５．０μｍの範囲にある銅粒子であり、過度に微細ではないため、酸化されにくく、安定性に優れている一方、焼結性にも優れており、３００℃以下の低温で焼結させることが可能で、焼結後は銅焼結体となり、安定した接合材料として機能するような銅粒子である。
【００３４】
また、銅粒子は、凝集を抑制する分散剤をその表面に有していないことから、焼結により得られる銅焼結体の密度が高く、空隙が占める割合が小さい焼結体を得ることができる。
【００３５】
すなわち、銅粒子の粒径が１００ｎｍ以下の所謂ナノ粒子では、分散剤が存在しないと凝集してしまうが、上記の銅粒子ペーストおいては、銅粒子の粒度分布の粒径ピークが０．１〜５．０μｍの範囲にあることから、分散剤を用いなくても凝集を抑制することが可能になる。
【００３６】
また、上記の銅粒子ペーストは、銅粒子を焼結させるための焼成温度で還元作用を奏する有機化合物（例えば溶剤）を含ませているので、その有機化合物の還元作用により、焼結の阻害要因となる銅粒子表面の銅酸化物が還元されるため、特に還元性雰囲気中で焼成することを必要とせず、不活性雰囲気下での焼結が可能になる。なお、還元ガスを用いた還元雰囲気下で焼成を行うと、上記の銅粒子ペーストを接合材料として用いた場合には、接合部の表面や周辺部において焼結が進み、接合部の内部では焼結が不十分になりやすいという問題があるが、上述のように、還元作用を奏する有機化合物（例えば溶剤）を含有させることにより、還元雰囲気下で焼成を行う必要をなくして、この問題を解消することができる。
【図面の簡単な説明】
【００３７】
【図１】本発明の一実施形態（実施形態１）にかかる電極接合構造を模式的に示す図である。
【図２】本発明の実施形態１にかかる電極接合方法により接合される一方側電極を備えたセラミック基板と、他方側電極を備えた金属キャップを示す図である。
【図３】本発明の実施形態１にかかる電極接合構造の形成方法を説明するための図である。
【図４】（ａ），（ｂ）は本発明の他の実施形態（実施形態２）にかかる電極接合構造の形成方法を説明する図であり、（ａ）は要部を示す正面断面図、（ｂ）は要部を示す平面図である。
【図５】本発明の実施形態２にかかる電極接合構造を示す図である。
【図６】本発明のさらに他の実施形態（実施形態３）にかかる電極接合構造を示す図である。
【図７】本発明の実施形態３の電極接合構造を形成する工程で、電極上に銅粒子ペーストを配置した状態を示す図である。
【図８】図７の銅粒子ペーストを熱処理して、銅粒子焼結体を形成した状態を示す図である。
【図９】図８の銅粒子焼結体の周囲に樹脂ペーストを配置した状態を示す図である。
【図１０】本発明の実施形態４の電極接合構造を形成する工程で、電極上に銅粒子ペーストを配置した状態を示す図である。
【図１１】図１０で配置した銅粒子ペーストの周囲の領域に樹脂ペーストを配置した状態を示す図である。
【発明を実施するための形態】
【００３８】
以下に本発明の実施形態を示して、本発明の特徴とするところをさらに詳しく説明する。
【００３９】
［実施形態１］
図１に示す電極接合構造は、図２に示すような、セラミック基板１が備える電極（一方側電極）３に、金属キャップ１１に設けた電極（他方側電極）１３を接合することにより形成されたものである。
以下、図１および２を参照しつつ、本発明の一実施形態（実施形態１）にかかる電極接合構造およびで形成方法について説明する。
【００４０】
図１および２に示すように、セラミック基板１は、その端部に形成された段差部２の側面に電極（一方側電極）３を備えている。
また、セラミック基板１を封止するための金属キャップ１１には、その係合突起１２の内面に電極（他方側電極）１３が形成されている。
【００４１】
なお、この実施形態１においては、一方側電極３および他方側電極１３として、例えばＮｉめっき膜層上にＡｕめっき膜層を形成してなる電極が用いられている。
ただし、一方側電極３および他方側電極１３は、Ｎｉめっき膜層上にＡｕめっき膜層を形成した構成のものに限らず、後述のような種々の構成の電極を用いることが可能である。
【００４２】
そして、上述のセラミック基板１が備える一方側電極３と、金属キャップ１１が備える他方側電極１３とは、図１に示すように、銅粒子が焼結してなる銅粒子焼結体２１と、銅粒子焼結体２１と隣り合って位置する、はんだが溶融、凝固してなるはんだ接合体３１とにより接合されており、電気的および機械的に接続されている。
【００４３】
この図１に示す電極接合構造は、以下に説明する方法（電極接合方法）で、セラミック基板１が備える一方側電極３と、金属キャップ１１が備える他方側電極１３と接合することにより形成される。
【００４４】
セラミック基板１が備える一方側電極（Ｎｉ／Ａｕめっき電極）３と、金属キャップ１１が備える他方側電極（Ｎｉ／Ａｕめっき電極）１３とを接合するにあたっては、まず、（ａ）粒径ピークが０．１〜５．０μｍの範囲にあり、凝集を抑制する分散剤を表面に有していない銅粒子と、銅粒子の焼結温度で還元性を奏する有機化合物とを含む銅粒子ペーストと、（ｂ）はんだ接合体を形成するためのはんだ材料（この実施形態１ではＳｎ−Ａｇ−Ｃｕ系はんだを含むはんだペースト）とを用意する。
なお、はんだ材料として、はんだペーストの代わりに、例えばはんだボールなどの他のはんだ材料を用いることが可能な場合もある。
【００４５】
それから、図３に示すように、セラミック基板１に設けられた電極（一方側電極）３上の所定領域に、上述の銅粒子ペースト２１Ｐを配置する。なお、図３は、図１および２では、主面が垂直である一方側電極３および他方側電極１３が水平になるように９０°回転させた状態を示す図である。
銅粒子ペースト２１Ｐは、例えば印刷による方法やディスペンサを用いる方法などにより上記の所定領域に配置することができる。
【００４６】
次に、銅粒子ペースト２１Ｐを配置した所定領域と隣り合う領域に、上述のはんだペースト３１Ｐを配置する。はんだペースト３１Ｐも、上記の銅粒子ペースト２１Ｐの場合と同様に、印刷による方法やディスペンサを用いる方法などにより配置することができる。
なお、このとき、はんだペースト３１Ｐは、銅粒子ペースト２１Ｐとは接触しないように少し離間させて配置した。ただし、後述の熱処理工程で、溶融したはんだが流動することから、図１に示すように、銅粒子焼結体２１とはんだ接合体３１とが接した状態の電極接合構造が得られることになる。
【００４７】
それから、他方側電極（Ｎｉ／Ａｕめっき電極）１３を、上記銅粒子ペースト２１Ｐおよびはんだペースト３１Ｐを介して一方側電極３と対向するように位置させる（図３参照）。そして、銅粒子ペースト２１Ｐとはんだペースト３１Ｐを熱処理することにより、銅粒子ペースト２１Ｐ中の銅粒子を焼結させるとともに、はんだペースト中のはんだを溶融させる。
【００４８】
熱処理は、特に還元性雰囲気を用いることを必要とせず、不活性雰囲気下で、かつ、互いに対向する一方側電極３と他方側電極１３とを相手側に向かって加圧することなく実施することが可能である。具体的には、Ｎ2リフロー（たとえばＮ2・２４０℃ピーク）の条件で熱処理を実施する。この熱処理により、溶融したはんだが流動して、図１に示すように、銅粒子焼結体２１とはんだ接合体３１とが接した状態の電極接合構造が得られる。
【００４９】
この実施形態１では、熱処理、すなわち、銅粒子ペースト中の銅粒子の焼結と、はんだペースト中のはんだの溶融は、条件を変えずに一連の工程で同時に実施するようにした。
このとき、例えば、銅粒子の焼結温度が、はんだの溶融温度より低い場合、熱処理の工程で先に銅粒子が焼結して銅焼結体が形成され、その後はんだの溶融が生じてはんだ接合体が形成されることになる。
一方、銅粒子の焼結温度が、はんだの溶融温度より高い場合、熱処理の工程で先にはんだが溶融し、その後いくらか遅れて銅粒子が焼結して、銅焼結体が形成されることになる。
銅粒子ペーストとの境界部付近では、一部に両者が混じり合った領域が形成される場合もあるが、境界部から離れた領域では、銅粒子焼結体としての部分と、はんだ接合体としての部分が形成されるため、一方側電極と他方側電極が、銅焼結体とはんだ接合体とにより接合された電極接合構造が形成される。
【００５０】
なお、熱処理工程は、銅粒子ペースト中の銅粒子焼結工程とはんだ材料中のはんだ溶融工程それぞれの温度条件を変更することも可能であり、例えば、所定の温度で熱処理を行い、銅粒子ペースト中の銅粒子を先に焼結させた後、温度を上昇させて、はんだペースト中のはんだを溶融させるようにしてもよい。
【００５１】
なお、この実施形態１で用いた銅粒子ペーストは、還元作用を奏する有機化合物を含有しているので、上述のように、特に還元性雰囲気にすることを必要とせず、銅焼結体の内部と外周部が同様に焼結した、接合信頼性の高い銅粒子焼結体を確実に形成することが可能である。
【００５２】
また、銅粒子ペーストを構成する銅粒子は、凝集を抑制する分散剤をその表面に有していないことから、熱処理中の体積収縮が小さく、焼結体内に空隙を作りにくいため、一方の電極を他方の電極に向かって加圧せずに熱処理を行うことが可能である。
【００５３】
上述のようにして熱処理を行うことにより、銅粒子ペースト２１Ｐ中の銅粒子が焼結してなる銅粒子焼結体２１と、はんだペースト中のはんだが溶融、凝固してなるはんだ接合体３１が形成され、一方側電極３と他方側電極１３とが、互いに隣り合う銅粒子焼結体２１およびはんだ接合体３１により、電気的、機械的に確実に接続された電極接合構造が得られる。
【００５４】
なお、この実施形態１では、セラミック基板１に設けられた一方側電極３上に銅粒子ペースト２１Ｐおよびはんだペースト３１Ｐを配置するようにしたが、金属キャップ１１が備える他方側電極１３上に銅粒子ペーストおよびはんだペーストを配置するようにしてもよい。
また、銅粒子ペーストおよびはんだペーストをそれぞれ異なる対象（一方側電極３あるいは他方側電極１３）上に配置することも可能である。
【００５５】
また、セラミック基板１に設けられた一方側電極３と、金属キャップ１１が備える他方側電極１３の両方に、銅粒子ペーストおよびはんだペーストを配置するように構成することも可能である。
【００５６】
また、この実施形態１では、セラミック基板１に設けられた一方側電極３と、金属キャップ１１が備える他方側電極１３は、いずれもＮｉめっき膜層上にＡｕめっき膜層を形成してなる電極（Ｎｉ／Ａｕめっき電極）である場合を例にとって説明したが、一方側電極および他方側電極は、同一の構成のものであることを必要とするものではない。
また、一方側電極および他方側電極は、めっき電極に限られるものではなく、Ｃｕ、Ａｇ、Ａｕなどを用いた種々の構成の電極を用いることも可能である。
【００５７】
また、上記一方側電極および他方側電極としてめっき電極を用いる場合、上述のＮｉ／Ａｕめっき電極以外に、Ｎｉ／Ｐｄ／Ａｕめっき電極、Ｎｉ／Ｓｎめっき電極、Ｎｉめっき電極、Ｃｕめっき電極などを用いることが可能である。ただし、高温環境下で用いられる場合には、表面がより酸化されにくいＮｉ／Ａｕめっき電極、Ｎｉ／Ｐｄ／Ａｕめっき電極などを用いることが望ましい。
【００５８】
また、はんだ接合体を形成するためのはんだ材料としては、Ｓｎ−Ａｇ系、Ｓｎ−Ａｇ−Ｃｕ系、Ｓｕ−Ｃｕ系、Ｓｎ−Ｚｎ系、Ｓｎ−Ｐｂ系、Ｓｎ−Ｓｂ系はんだなどを用いることが可能である。電極接合部が高温になるような場合には、融点がより高温なＳｎ−Ｐｂ系はんだや、Ｓｎ−Ｓｂ系、Ｓｎ−Ａｇ系はんだを用いることが望ましい。
【００５９】
また、銅粒子ペーストを構成する銅粒子としては、粒径ピークが０．１〜５．０μｍの範囲にあり、かつ凝集を抑制する分散剤を表面に有していないものが用いられる。
【００６０】
また、銅粒子ペーストを構成する、銅粒子の焼結温度で還元性を奏する有機化合物としては、ヒドロキシ基を有する有機化合物であることが好ましく、トリエタノールアミン、グリセリン、エチレングリコール、トリエチレングリコール、ジエチレングリコール、ジプロピレングリコールからなる群より選ばれる少なくとも１種を含むものを用いることが好ましい。
【００６１】
この実施形態１では、上述のように、銅粒子ペーストと、はんだ材料（はんだペースト）を組み合わせて用い、銅粒子ペースト中の銅粒子が焼結してなる銅粒子焼結体と、銅粒子焼結体と隣り合って位置する、はんだ材料中のはんだが溶融、凝固してなるはんだ接合体とにより、一方側電極と他方側電極とを接合するようにしているので、接合部に延性を付与して、機械的強度が大きく、信頼性の高い電極の接合を実現することが可能になる。
【００６２】
また、１つの熱処理工程で、銅粒子焼結体とはんだ接合体を形成することが可能であることから、プロセス時間を短縮して、生産性の向上を図ることができる。
【００６３】
また、電極どうしを接合するに際し、電極どうしを圧接しながら熱処理を行うことが不要で、加圧治具も必要としないことからコスト削減、生産性の向上を図ることができる。
【００６４】
［実施形態２］
図４（ａ），（ｂ）は本発明の他の実施形態（実施形態２）にかかる電極接合構造の形成方法を説明する図であり、図５は、実施形態２にかかる電極接合構造を示す図である。なお、図４（ａ），（ｂ）および図５において、図１〜３と同一符号を付した部分は同一または相当部分を示す。
【００６５】
この実施形態２の電極接合構造は、図５に示すように、一方側電極３および他方側電極１３の互いに対向する面に直交する方向からみた場合に、はんだ接合体３１は、環状の銅粒子焼結体２１の内側領域に、銅粒子焼結体２１に取り囲まれるように位置している。この実施形態２の電極接合構造およびその形成方法について、以下に説明する。
【００６６】
上述のように、実施形態１では、一方側電極３と他方側電極１３の間の所定領域に、銅粒子ペースト２１Ｐを配置するとともに、銅粒子ペースト２１Ｐを配置した所定領域と隣り合う領域に、はんだペースト３１Ｐを配置して熱処理を行うようにしたが、この実施形態２では、図４（ａ），（ｂ）に示すように、電極（一方側電極３）上の所定領域に、銅粒子ペースト２１Ｐを環状に配置するとともに、この銅粒子ペースト２１Ｐが配置された環状の領域の内側に、はんだ材料（はんだペースト）３１Ｐを配置するようにした。
【００６７】
それから、他方側電極（Ｎｉ／Ａｕめっき電極）１３を、上記銅粒子ペースト２１Ｐおよびはんだペースト３１Ｐを介して一方側電極３と対向するように位置させた後（図３参照）、熱処理を行った。
【００６８】
ただし、この実施形態２の電極接合構造の場合、はんだペーストとして、銅粒子ペーストの焼結温度よりも、はんだの融点が高いものを用いることが好ましい。例えば、銅粒子ペーストとして、焼結開始温度は１５０℃〜２３０℃の範囲のものを用い、はんだとして、それよりも融点が高いＳｎ−Ｓｂ系、Ｓｎ−Ｐｂ系のはんだを用いることが好ましい。
【００６９】
そして、上述のように、環状に配置した銅粒子ペーストの内側領域に、銅粒子ペーストの焼結温度よりも融点が高いはんだを含むはんだペーストを配置して熱処理を行い、銅粒子ペーストの焼結温度より高く、はんだの融点より低い温度に加熱して、環状の銅粒子焼結体を形成した後、はんだの融点まで熱処理温度を上昇させてはんだペースト中のはんだ材料を溶融させ、はんだ接合体を形成した。
【００７０】
この方法で、一方が電極３と他方側電極１３を接合することにより、図５に示すように、柱状のはんだ接合体３１が、環状の銅粒子焼結体２１の内側に位置して、外部に露出していない接合部を形成することができる。
【００７１】
その結果、例えば他の工程で用いられたはんだが接合部に流入した場合にも、接合部を構成する上記柱状のはんだ接合体が、流入したはんだに接触することがなく、接合部を構成するはんだ接合体が再び溶融することを防止することが可能な、信頼性の高い電極接合構造を得ることができる。
【００７２】
なお、上述の銅粒子を焼結させるための熱処理と、はんだを溶融させるための熱処理は、別の工程として実施することもできるが、銅粒子の焼結と、はんだの溶融を１つの工程で実施して、温度だけを途中で上昇させることにより、効率のよい熱処理を行うことができる。
【００７３】
また、この実施形態２の電極接合構造の場合にも、上記実施形態１の場合において説明したような種々の変形を加えることが可能である。
【００７４】
［実施形態３］
図６は本発明のさらに他の実施形態（実施形態３）にかかる電極接合構造を示す図、図７〜９はその形成方法を説明する図である。なお、図６〜図９において、図１〜３と同一符号を付した部分は同一または相当部分を示す。
【００７５】
上記実施形態１および２では、銅粒子ペーストとはんだ材料を組み合わせて用い、熱処理することにより形成される銅粒子焼結体と、はんだ接合体とにより、一方側電極と他方側電極を接合するようにしたが、この実施形態３では、銅粒子ペーストと、熱硬化性樹脂を主成分とする樹脂ペーストを用いて一方側電極と他方側電極を接合するようにした。
すなわち、実施形態３では、図６に示すように、熱処理することにより形成される銅粒子焼結体２１と、熱処理することにより樹脂ペースト中の熱硬化性樹脂が硬化して形成される樹脂接合体４１とにより、一方側電極３と他方側電極１３とが接合された電極接合構造が得られるようにした。
【００７６】
この実施形態３の電極接合構造を形成するにあたっては、まず、図７に示すように、セラミック基板１に設けられた電極（一方側電極）３上の所定領域に、銅粒子ペースト２１Ｐを配置する。なお、銅粒子ペーストの配置する方法としては、実施形態１の場合と同様の方法（例えば印刷による方法やディスペンサを用いる方法）により行うことができる。
【００７７】
それから、一方側電極３と他方側電極１３との間に銅粒子ペースト２１Ｐを位置させた状態で、例えばＮ2雰囲気下、２４０℃ピークの条件で、熱処理することにより、銅粒子ペースト２１Ｐ中の銅粒子を焼結させる。これにより、図８に示すように、一方側電極３と他方側電極１３とが銅粒子焼結体２１を介して接合される。
【００７８】
次に、図９に示すように、銅粒子焼結体２１の周囲に樹脂ペースト４１Ｐを流し込む。
【００７９】
それから、例えば、例えば大気雰囲気下、１５０℃の条件で、熱処理することにより、樹脂ペースト４１Ｐ中の熱硬化性樹脂を硬化させる。
【００８０】
これにより、図６に示すように、銅粒子ペースト中の銅粒子が焼結してなる銅粒子焼結体２１と、銅粒子焼結体２１を取り囲むように位置する、熱硬化性樹脂が硬化した樹脂接合体４１とにより、一方側電極３と他方側電極１３とが接合された電極接合構造が得られる。なお、この実施形態３では、樹脂接合体４１が銅粒子焼結体２１を取り囲むように位置している場合を例にとって説明したが、樹脂接合体は、銅粒子焼結体を必ずしも取り囲んでいなくてもよく、隣り合うように位置していてもよい。
【００８１】
この実施形態３の電極接合構造の場合にも、銅粒子焼結体の機械的強度などの特性を、樹脂接合体により補完して、信頼性の高い電極接合構造を得ることができる。  
【００８２】
また、この実施形態３の電極接合構造は、一方側電極と他方側電極との間を封止することを主たる目的として、アンダーフィル樹脂を一方側電極と他方側電極の間に充填するようにした電子部品においては、アンダーフィル樹脂を電極の接合材としても好適に機能させることが可能になり、特に有意義である。
【００８３】
また、実施形態３の電極接合構造の場合に用いる樹脂として、導電性樹脂を用いることにより、樹脂による機械的結合と、導電成分による電気的接続を同時に行うことができて好ましい。
【００８４】
また、この実施形態３の電極接合構造の場合にも、必要に応じて、上記実施形態１の場合において説明したような種々の変形を加えることが可能である。
【００８５】
［実施形態４］
なお、上記実施形態３では、先に、銅粒子ペーストを配置し、熱処理することにより、銅粒子ペースト中の銅粒子が焼結してなる銅粒子焼結体を形成した後、銅粒子焼結体と隣り合う領域に、熱硬化性樹脂を主成分とする樹脂ペーストを配置し、熱処理することにより、樹脂ペースト中の熱硬化性樹脂が硬化してなる樹脂接合体を形成して、銅粒子焼結体と樹脂接合体とにより、一方側電極と他方側電極とを接合するようにしたが、以下に説明するように、銅粒子焼結体と樹脂接合体を同時に形成するように構成することも可能である。
【００８６】
すなわち、この方法で一方側電極と他方側電極を接合するにあたっては、例えば、図１０に示すように、セラミック基板１に設けられた電極（一方側電極）３上の所定領域に、銅粒子ペースト２１Ｐを配置する。なお、銅粒子ペーストの配置する方法としては、実施形態１の場合と同様の方法（例えば印刷による方法やディスペンサを用いる方法）により行うことができる。
それからさらに、図１１に示すように、銅粒子ペースト２１Ｐの周囲の領域に樹脂ペースト４１Ｐを配置する。
【００８７】
それから、一方側電極３と他方側電極１３との間に銅粒子ペースト２１Ｐとを位置させた状態で、例えばＮ2雰囲気下、２４０℃ピークの条件で熱処理することにより、樹脂ペースト４１Ｐ中の熱硬化性樹脂を硬化させて樹脂接合体を形成するとともに、銅粒子ペースト２１Ｐ中の銅粒子を焼結させて銅粒子焼結体を形成する。
【００８８】
この方法によっても、図６に示すように、銅粒子ペースト中の銅粒子が焼結してなる銅粒子焼結体２１と、熱硬化性樹脂が硬化した樹脂接合体４１とにより、一方側電極３と他方側電極１３とが接合された電極接合構造を得ることができる。
【００８９】
なお、上記実施形態１〜４では、セラミック基板の電極（一方側電極）と金属キャップの電極（他方側電極）を接合する場合を例にとって説明したが、一方側電極と他方側電極の種類に特別の制約はなく、例えば、セラミック基板の実装用ランド電極を一方側電極とし、表面実装型の積層セラミック電子部品の外部電極を他方側電極とするような態様をはじめ、種々の態様で一方側電極と他方側電極とを接合する場合に本発明を適用することが可能である。
【００９０】
本発明はさらにその他の点においても上記の各実施形態に限定されるものではなく、発明の範囲内において種々の応用、変形を加えることが可能である。
【符号の説明】
【００９１】
１              セラミック基板
２              セラミック基板の段差部
３              一方側電極
１１            金属キャップ
１２            突起
１３            他方側電極
２１            銅粒子焼結体
２１Ｐ          銅粒子ペースト
３１            はんだ接合体
３１Ｐ          はんだペースト
４１            樹脂接合体
４１Ｐ          樹脂ペースト
【図１】
2016012633.tif 000003
【図２】
2016012633.tif 000004
【図３】
2016012633.tif 000005
【図４】
2016012633.tif 000006
【図５】
2016012633.tif 000007
【図６】
2016012633.tif 000008
【図７】
2016012633.tif 000009
【図８】
2016012633.tif 000010
【図９】
2016012633.tif 000011
【図１０】
2016012633.tif 000012
【図１１】
2016012633.tif 000013